FR 2684772 A1 19930611 FR 9115277 A 19911210 RESEAU D'INDICE OPTIQUE COMMANDABLE ELECTRIQUEMENT Le domaine de l'invention est celui des réseaux de diffraction fréquemment utilisés en optique et notamment pour coupler de la lumière au sein d'un guide En effet grâce à sa périodicité le réseau est capable de générer plusieurs ordres diffractés dans des directions différentes à partir d'une seule onde incidente, permettant un accord de phase entre les ondes se propageant à l'extérieur du guide et celles se propageant selon les modes de guide Lorsque le réseau est obtenu par variation périodique d'indice, l'efficacité à coupler l'énergie lumineuse d'une onde incidente vers des ordres de diffraction, dépend directement de l'amplitude de cette variation Il est ainsi connu qu'en agissant de manière dynamique sur l'indice de réfraction du matériau utilisé, 'il est possible de modifier l'efficacité du réseau Pour cela, une des solutions actuelles consiste à mettre en jeu l'effet électrooptique permettant d'agir électriquement sur la variation d'indice du réseau, le caractère périodique de l'indice à modifier est alors respecté en utilisant un peigne d'électrodes interdigitées permettant de créer au niveau d'un matériau susceptible d'être le siège d'effets électrooptiques d'indice optique n, des zones d'indice n+ A N et des zones d'indice n A n, grâce à des électrodes portées à un potentiel +V et des électrodes portées à un potentiel -V. La figure 1 illustre ce type de structure dans laquelle il est possible de générer des zones d'indice ns A n, séparées de zones d'indice n A n, par des zones d'indice n, grâce au champ appliqué. Typiquement il peut s'agir d'un guide d'onde réalisé par les techniques connues, au sein d'un cristal de niobate de lithium dont l'axe optique c est perpendiculaire au plan du guide En considérant que seul le champ appliqué grâce à des électrodes interdigitées et colinéaire à l'axe c est responsable de la variation d'indice A n, on obtient le réseau d'indice optique de la figure 1. Cependant le handicap majeur d'un tel réseau d'indice optique réside dans la complexité des électrodes à réaliser qui induit des problèmes liés aux effets de pointe entre électrodes qui conduisent pour des tensions Importantes, à la destruction du guide ou des électrodes elles- mêmes Par ailleurs, une architecture compliquée d'électrodes représente un frein à l'utilisation du réseau à des fréquences très élevées. C'est pourquoi l'invention propose un réseau d'indice optique utilisant des électrodes continues homogènes et un matériau susceptible d'être le siège de retournement de polarisation établi préalablement par différentes techniques. En effet, il est possible dans certains matériaux d'induire localement un retournement des domaines ferroélectriques par des traitements spécifiques On dispose alors d'un matériau présentant des zones de polarisation + P et des zones de polarisation P présentant des susceptibilités non linéaires d'ordre 2 opposées (ces susceptibilités non linéaires étant en particulier responsables de la génération de seconde harmonique et de l'effet électrooptique) Ainsi en créant des zones de polarisation (+P) et des zones de polarisation (-P) on crée en appliquant un champ électrique sur ces zones, des domaines de coefficients électrootiques + r et r capables d'induire des variations d'indice respectivement + A N et An, en effet r et a N sont liés par la formule suivante An= 1 N 3 r ou N est l'indice optique du milieu r est le coefficient électrooptique t le champ électrique appliqué sur le matériau. L'intérêt d'utiliser une électrode continue et un matériau présentant localement des retournements de polarisation réside dans le fait de ne pas avoir de réseau permanent tel que celui élaboré avec des électrodes interdigitées qui affecte même sans tension les propriétés optiques du matériau sous-jacent (M). Notons qu'en effet le retournement de polarisation induit pas ou très peu de variation d'indice optique du matériau (M) (selon les procédés de retournement de polarisation) et que la variation d'indice recherchée pour l'élaboration du réseau est introduite par effet électrooptique Sans tension on dispose ainsi d'un matériau recouvert d'une électrode, l'ensemble étant pratiquement parfaitement homogène. Plus précisément l'invention a pour objet un réseau d'indice optique commandable électriquement caractérisé en ce qu'il résulte de l'association: d'un matériau (M) dont la polarisation ferroélectrique est localement renversée périodiquement de façon à générer alternativement des domaines (+P) et des domaines (-P); et de deux électrodes (E) dont au moins une est en regard des domaines (+P) et des domaines (-P), permettant d'induire des variations d'indice opposées sur lesdits domaines (+P) et (-P) par effet électrooptique. Le matériau (M) peut avantageusement être un cristal de niobate de lithium, le renversement de polarisation ferroélectrique pouvant être obtenu dans ce cas par diffusion locale de titane sur une des faces du cristal Le matériau (M) peut être également un cristal de tantalate de lithium ou bien l'oxyde KTIOPO 4. Il peut encore s'agir d'un matériau de type polymère comprenant des groupes fortement polaires intermoléculaires ou intramoléculaires orientables sous champ électriques On peut dans ce cas appliquer à l'aide de peignes d'électrodes interdigitées un champ électrique préalable, capable d'induire la formation des domaines (+P) et des domaines (-P), lesdits peignes pouvant être supprimés ultérieurement et remplacés par une électrode continue. L'invention a aussi pour objet un modulateur comprenant un guide d'onde (G) bidimensionnel, capable de moduler l'amplitude d'une onde guidée caractérisé en ce que la modulation est assurée par un réseau d'indice commandable électriquement, le guide (G) étant inscrit dans un matériau (M) et la polarisation dudit matériau (M) étant retournée périodiquement au niveau du guide de manière à définir des zones de polarisation (+P) et des zones de polarisation (-P) dans le guide, une électrode continue recouvrant l'ensemble de ces zones (+P) et (-P). L'invention sera mieux comprise et d'autres avantages apparaîtront à la lecture de la description qui va suivre et des figures annexées parmi lesquelles: la figure 1 illustre un réseau d'indice optique selon l'art connu utilisant des électrodes Interdigitées; la figure 2 schématise un exemple de réseau d'indice optique selon l'invention réalisé par diffusion de titane dans un cristal de nitobate de lithium: la figure 3 illustre un exemple de guide d'onde muni d'une structure de réseau de diffraction selon l'invention, ledit guide étant inscrit dans le matériau (M) par traitement préalable; la figure 4 illustre un guide plan utilisant un réseau de diffraction selon l'invention permettant de coupler de la lumière au sein du guide. Le réseau d'indice optique, selon l'invention, commandable électriquement nécessite l'emploi d'un matériau (M) capable d'être le siège de retournement de polarisation par traitement adapté Le cristal de niobate de lithium répond très bien à cet impératif En effet, il est connu pour les effets optiques non linéaires qu'il génère et il a été observé qu'une diffusion locale de titane sur une des faces du cristal (plus précisément sur la face C+ de ce cristal) conduisait à un retournement des domaines ferroélectriques. Il est à ainsi possible grâce à des moyens connus de photolithographie de réaliser dans un cristal de niobate de lithium, un réseau constitué de bandes de titane perpendiculaires au plan du matériau (M) comme l'illustre la figure 2 Les bandes de titane qui génèrent le retournement de polarisation sont représentées par les zones notées (-P), séparées entre elles par du niobate de lithium schématisé par les zones notées (+P) Pour mettre en jeu l'effet électrooptique capable d'introduire des variations d'indice, on dépose sur l'ensemble des domaines (+P) et (-P) un électrode E en regard de ces domaines, une autre électrode étant située sur le matériau (M) (mais pouvant être sur une surface exempte de retournement de domaines ferroélectriques) pour permettre l'application d'un champ électrique localement parallèle au grand axe des bandes de polarisation (-P). Avec les moyens de lithographie actuels et la technologie associée au niobate de lithium, on est capable de réaliser des réseaux de renversement au pas d'environ 2 pum La diffusion du titane s'effectuant à une température voisine de 10000 C, il est ensuite possible de créer au niveau du réseau de diffraction, un guide bidimensionnel grâce à un échange protonique des Ions lithium Li effectué aux alentours de 200 à 300 'C; l'inscription du guide (G) au niveau du réseau est représentée à la figure 3 Ce type de structure est particulièrement intéressante et permet donc d'appliquer un champ électrique parallèlement à l'axe C du cristal Ainsi en l'absence de tension appliquée entre les électrodes, le réseau est susceptible de transmettre intégralement un faisceau incident introduit par la tranche Par contre sous tension appliquée, le réseau d'indice apparaît et diffracte l'onde incidente en plusieurs ordres de diffraction, avec des angles de diffractions différents Cette possibilité de diffracter la lumière guidée se traduit donc par une diminution de cette lumière guidée, l'efficacité globale dépendant de la longueur d'interaction entre le guide et le réseau créé, lui-même dépendant de la variation d'indice obtenue liée à la tension appliquée Avec une telle structure il est alors possible de moduler les pertes par diffraction d'une onde guidée et par conséquent de moduler l'amplitude de cette onde On peut ainsi avantageusement utiliser un cristal de niobate de lithium dopé avec des ions néodim Nd 3 + ou erbium Er 3 susceptible d'être le r siège d'effet laser Par les traitement spécifiques décrits antérieurement on réalise localement un retournement de polarisation ferroélectrique et l'on délimite la partie guide d'onde Les faces d'entrée et de sortie du guide ainsi obtenu, peuvent être traitées de manière à rendre possible l'oscillation d'une onde engendrée par le pompage optique généralement obtenu par une diode laser On est ainsi en mesure, grâce au réseau d'indice optique de faire fonctionner un laser solide classique en mode déclenché ("Q-switch") par modulation de l'onde guidée amplifiée par effet laser. La structure proposée est également particulièrement intéressante dans le cas de doubleurs de fréquence pour lesquels il est nécessaire de trouveri une configuration optique qui permette l'accord de phase entre l'onde à la fréquence c se propageant avec un vecteur d'onde k et l'onde à la fréquence 2 W se propageant avec un vecteur d'onde k 2 W, ces vecteurs d'onde étant reliés aux indices optiques par les relations ci-dessous: ka) = 2 Â N O / ?) k 2 o =2 x 2 N 2 o / c avec nw 1 l'indice du milieu à la fréquence W n 2 l'indice du milieu à la fréquence 2 w X) la longueur d'onde à la fréquence w En général N 2 o est différent de N ( et le déphasage existant entre onde incidente et l'onde harmonique créée limite de façon redhébito Ire l'efficacité de conversion On appelle longueur de cohérence Le, la longueur au bout de Iaquelle ce déphasage atteint 1 Â* Lc étant ainsi définie (k 2 o 2 k w /4 ( N 2 nw,) Pour contourner ce problème, une solution consiste à utiliser une perturbation périodique qui permette l'accord de phase artificiel ou encore appelé le quasi-accord de phase, il s'agit pour cela de réaliser la condition suivante k 2 2 k = m K o m est un entier et K = 2 Ir/ A avec A pas du réseau créé. Il est notamment possible de créer ce réseau en induisant un retournement périodique de polarisation et plus particulièrement par diffusion de titane dans le cas d'un cristal de niobate de lithium connu pour ses propriétés performantes en génération de seconde harmonique La variation d'indice induite étant certes très faible entre domaine (+P) et domaines (-P), il résulte néanmoins de cette minime variation d'indice, une légère diffraction des ondes pompe Op et harmonique (fréquence double) Oh entraînant la diminution du rendement de l'onde Op en onde O h' En considérant que l'indice des domaine (+P) est n, et l'indice des domaines (-P) est N + A N en l'absence de champ appliqué, il est possible de compenser cette variation d'indice A N par l'application d'un champ électrique t capable de créer une variation A n': Dans les domaines (+P) l'indice devient n+ An' Dans les domaines (- P) l'indice devient n+ A N A n' On cherche donc à obtenir l'égalité suivante n + An' = N +An An' A n' = An si N est de l'ordre de 10-4 (cas du titane diffusé dans un cristal de nlobate de lithium), seuls quelques volts appliqués permettent de compenser la faible variation d'indice due à la périodicité des domaines (+P) et (-P). Par ailleurs, l'utilisation de réseaux d'indice déjà connue pour rendre possible le couplage de la lumière au sein d'un guide, apparaît très Intéressante dans le cas des réseaux d'indice commandable électriquement, selon l'invention On peut en effet commander de manière continue le couplage à l'intérieur d'un guide réalisé comme précédemment décrit, de la même manière que l'on pourrait commander le recouplage à l'extérieur du guide, d'une onde se progageant au sein de ce dernier Il est possible d'introduire l'onde optique avec un certain angle d'incidence I via le substrat (figure 4) mals également on peut l'introduire côté électrode si cette dernière est transparente à l'onde optique mise en jeu. Le réseau d'indice commandable électriquement selon l'invention peut également être réalisé avec d'autres cristaux organiques de type Li Ta O 3 ou K Ti OPO 4 Dans le cas du tantane de lithium le retournement de polarisation peut être obtenu par échange protonique vers 600 'C, ou bien en appliquant un champ électrique aux alentours de la température de transition de Curie ( 6200 C) à l'aide d'électrodes interdigitées pouvant être supprimées ultérieurement. Dans le cas de l'oxyde K Ti OPO 4, on peut induire un retournement de polarisation par échange Ionique des Ions K+ par des Ions Rb+ en présence d'oxyde de baryum Rb NO 3, vers 3500 C. On peut encore réaliser le réseau selon l'invention en utilisant des polymères comprenant des groupements intermolé- culaires ou intramoléculaires actifs présentant une forte polarisation On peut créer des domaines (+P) et des domaines (-P) en appliquant un champ électrique à l'aide d'électrodes interdigiditées qui pourront être remplacées par une électrode continue en vue de l'obtention du réseau selon l'invention. REVENDICATIONS 1 Réseau d'indice optique commandable électriquement caractérisé en ce qu'il résulte de l'association: d'un matériau (M) dont la polarisation ferroélectrique P est localement renversée périodiquement de façon à générer alternativement des domaines (+P) et des domaines (- P); et de deux électrodes (E) dont au moins une est en regard des domaines (+P) et des domaines (-P), permettant d'induire des variations d'indice opposées sur lesdits domaines (+P) et (-P) par effet électrooptique. 2 Réseau d'indice optique selon la revendication 1, caractérisé en ce que le matériau (M) est un cristal de niobate de lithium. 3 Réseau d'indice optique selon la revendication 2, caractérisé en ce que le renversement de polarisation ferroélectrique est obtenu par diffusion locale de titane sur une des faces du cristal. 4 Réseau d'indice optique selon la revendication 1, caractérisé en ce que le matériau (M) est un cristal de tantalate de lithium. Réseau d'indice optique selon la revendication 4, caractérisé en ce que le renversement de polarisation est obtenu + par échange protonique des ions L 6 Réseau d'indice optique selon la revendication 1, caractérisé en ce que la matériau (M) est l'oxyde K Ti OPO 4. 7 Réseau d'indice optique selon la revendication 6, caractérisé en ce que le renversement de polarisation est obtenu par échange ionique d'ions K+ par des ions Rb+ en présence d'oxyde de baryium. 8 Réseau d'indice optique selon la revendication 1, caractérisé en ce que le matériau (M) est un polymère possédant des groupements intermoléculaires ou des groupements intramoléculaires pouvant être orientés sous champ électrique. 9 Réseau d'indice optique selon la revendication 8, caractérisé en ce que le renversement de polarisation est obtenu par application d'un champ électrique sur un peigne d'électrodes interdigitées déposé à la surface du matériau (M), ledit peigne étant supprimé pour être remplacé par une électrode continue (E) Modulateur comprenant un guide d'onde bidimensionnel, capable de moduler l'amplitude dtune onde guidée caractérisé en ce que la modulation est assurée par un réseau d'indice commandable électriquement, le guide étant inscrit dans un matériau (M) et la polarisation dudit matériau (M) étant retournée périodiquement au niveau du guide de manière à définir des zones de polarisation (+P) et des zones de polarisation (-P) dans le guide, une électrode continue recouvrant l'ensemble de ces zones (+P) et (-P).